(57)【要約】【課　　題】建築物の内部気温の上昇を抑制または防止する手段を提供する。【解決手段】吸水性材料からなる吸水体を具備していることを特徴とする屋根被覆具。【選択図】　　なし【特許請求の範囲】
【請求項１】
吸水性材料からなる吸水体を具備していることを特徴とする屋根被覆具。
【請求項２】
吸水体が吸水性材料を水透過性袋状体内に収納して構成されていることを特徴とする請求項１記載の屋根被覆具。
【請求項３】
吸水性材料が親水性イオン基を有する高分子材料であることを特徴とする請求項１記載の屋根被覆具。
【請求項４】
親水性イオン基がＳＯ３Ｈ、ＰＯ（ＯＨ）２、−ＣＨ２Ｐ（Ｏ）（ＯＨ）２、−ＣＯＯＨ、−ＣＯＮＨ２およびＮＯ２から選ばれる一種もしくは二種以上またはその塩であることを特徴とする請求項３記載の屋根被覆具。
【請求項５】
吸水性材料が、アクリロニトリルとスチレンおよび／または共役ジエンを含有する高分子材料を酸処理して得られた変性高分子を主体にしたものであることを特徴とする請求項１記載の屋根被覆具。
【請求項６】
変性高分子が、廃材のアクリロニトリルとスチレンおよび／または共役ジエンを含有する高分子材料を出発原料として製造されていることを特徴とする請求項５記載の屋根被覆具。
【請求項７】
さらに可とう性網状体を存在せしめていることを特徴とする請求項１記載の屋根被覆具。
【請求項８】
変性高分子が、可とう性網状体に付着されていることを特徴とする請求項５記載の屋根被覆具。
【請求項９】
変性高分子が、酸処理に引き続き、金属処理して得られた変性高分子であることを特徴とする請求項５記載の屋根被覆具。
【請求項１０】
上記金属処理が、亜鉛、銅、銀から選ばれた金属の一種あるいは二種以上の金属またはそれを含有する化合物による処理であることを特徴とする請求項９記載の屋根被覆具。
【請求項１１】
吸水体がさらに、界面活性剤を含有することを特徴とする請求項２記載の屋根被覆具。
【請求項１２】
界面活性剤がアニオン系界面活性剤および／または非イオン系界面活性剤であることを特徴とする請求項１１記載の屋根被覆具。
【請求項１３】
さらに吸水体に無機系抗菌材料または有機系抗菌材料が配合されていることを特徴とする請求項１記載の屋根被覆材。
【請求項１４】
吸水体に水分を供給する水補給装置を併設していることを特徴とする請求項１記載の屋根被覆具。
【請求項１５】
吸水材料からなる吸水体を具備する屋根被覆具を屋根上に設置している建物。
【発明の詳細な説明】
【０００１】
【発明の属する技術分野】
本発明は、家屋などの建築物の屋根、さらには、吸水体を配し、水の気化熱で、屋内の気温上昇を防止する屋根被覆具に関する。
【０００２】
【従来の技術】
従来より、屋根は、雨水の漏水のないことを目的に、植物あるいは動物による生物起源材料、ならびに、金属、合金、セラミクス、ガラス、などの鉱物起源の材料が利用されてきた。一方、該屋根を有する家屋などの建築物の内部は、夏季の日照により、内部の気温が上昇し、これに対応するために、冷房をする。これに伴い、電力をはじめとするエネルギーを消費する。また、高度な断熱材を用いることにより、建物内部気温の上昇を防止することがなされている。
【０００３】
【発明が解決しようとする課題】
上記のように、家屋などの建築物の内部の気温上昇を防止または抑制する方策を施すことが考えられるが、エネルギーならびに使用資源を極力低下させた方法が求められる。本発明においては、日照によりエネルギーが最も多量に照射される屋根あるいは屋上部のエネルギーに対策を施すことが、前記の防止の方策において効果的と考えるに到った。さらに、本発明においては、水の気化潜熱が大きいことが、従来より知られており、これを有効に活用すること重要であるとの結論に到った。また、日照の強い地域は、例えば、熱帯地帯のように、降雨量も多く、この雨水を活用することに考えが到った。さらには、本発明においては、廃棄物として処理に困っていた、高分子廃材などを再資源化することにより、地球環境問題に資することができる。
【０００４】
【課題を解決するための手段】
本発明は、吸水性材料からなる吸水体を具備していることを特徴とする屋根被覆具である。本発明者らは、上記課題を解決するために、種々検討した結果、吸水体が吸水性材料を水透過水性袋状体内に収納して構成されてなる屋根被覆具が好ましいことを知見した。また、本発明者らは、例えばスルホン酸基（−ＳＯ３Ｈ）、Ｐ（Ｏ）（ＯＨ）２、ＣＨ２Ｐ（Ｏ）（ＯＨ）２、−ＣＯＯＨ、−ＣＯＮＨ２およびＮＯ２から選ばれる一種または二種以上またはそれらの塩等で例示される親水性イオン基を含有する高分子材料が好ましく、さらにはかかる高分子材料として、（イ）アクリロニトリルと（ロ）スチレンおよび／または共役ジエンをモノマーユニットとして含有する高分子材料がさらに好ましいこと、かかる高分子材料が吸水体内に設置されている可とう性網状体に保持されているのが理想的であること、高分子材料の原料として、廃材合成樹脂が使用されうること、かかる親水性イオン基を有する高分子材料を特定の金属または当該金属を含む化合物で処理すると抗菌作用を付与しうること、またさらには、吸水体、中でも吸水性材料に界面活性剤を配合すると、さらに優れた効果が得られること等さまざまな新知見を得て、さらに検討を重ねて、本発明を完成するに至った。
【０００５】
すなわち本発明は
（１）　吸水性材料からなる吸水体を具備していることを特徴とする屋根被覆具、
（２）　吸水体が吸水性材料を水透過性袋状体内に収納して構成されていることを特徴とする前記（１）記載の屋根被覆具、
（３）　吸水性材料が親水性イオン基を有する高分子材料であることを特徴とする前記（１）記載の屋根被覆具、
（４）　親水性イオン基がＳＯ３Ｈ、ＰＯ（ＯＨ）２、−ＣＨ２Ｐ（Ｏ）（ＯＨ）２、−ＣＯＯＨ、−ＣＯＮＨ２およびＮＯ２から選ばれる一種もしくは二種以上またはその塩であることを特徴とする前記（３）記載の屋根被覆具、
（５）　吸水性材料が、アクリロニトリルとスチレンおよび／または共役ジエンを含有する高分子材料を酸処理して得られた変性高分子を主体にしたものであることを特徴とする前記（１）記載の屋根被覆具、
（６）　変性高分子が、廃材のアクリロニトリルとスチレンおよび／または共役ジエンを含有する高分子材料を出発原料として製造されていることを特徴とする前記（５）記載の屋根被覆具、
（７）　さらに可とう性網状体を存在せしめていることを特徴とする前記（１）記載の屋根被覆具、
（８）　変性高分子が、可とう性網状体に付着されていることを特徴とする前記（５）記載の屋根被覆具、
（９）　変性高分子が、酸処理に引き続き、金属処理して得られた変性高分子であることを特徴とする前記（５）記載の屋根被覆具、
（１０）　上記金属処理が、亜鉛、銅、銀から選ばれた金属の一種あるいは二種以上の金属またはそれを含有する化合物による処理であることを特徴とする前記（９）記載の屋根被覆具、
（１１）　吸水体がさらに、界面活性剤を含有することを特徴とする前記（２）記載の屋根被覆具、
（１２）　界面活性剤がアニオン系界面活性剤および／または非イオン系界面活性剤であることを特徴とする前記（１１）記載の屋根被覆具、
（１３）　さらに吸水体に無機系抗菌材料または有機系抗菌材料が配合されていることを特徴とする前記（１）記載の屋根被覆材、
（１４）　吸水体に水分を供給する水補給装置を併設していることを特徴とする前記（１）記載の屋根被覆具、
（１５）　吸水材料からなる吸水体を具備する屋根被覆具を屋根上に設置している建物、
に関する。
【０００６】
【発明の実施の形態】
以下、本発明の好ましい実施の形態について、図面を参照しながら詳細に説明する。以下では、本発明を適用した屋根被覆具として、図１に示すような、建築物の内部の気温上昇を防止する屋根被覆具１について説明することとする。
【０００７】
本発明に係る、屋根被覆具１は、水透過性袋状体２と、この水透過性袋状体２に内包された吸水性材料３により構成される。これら材料には、公知の吸水性材料が使用できる。これら材料としては、高分子材料が好ましく、例えばポリアクリル酸塩、ポリビニルアルコール、ポリアクリルアミド、ポリオキシエチレン、ポリアミノ酸、ポリ（Ｎ−アルキルビニルアセトアミド）などのゲル架橋物、あるいは、そのユニットを主体とした共重合物のゲル架橋物、さらには、デンプン、セルロースなどの多糖類などを含めた親水性高分子と架橋、グラフトさせた改質物などがある。しかし、本発明の目的の一つであるアクリロニトリルとスチレンまたは共役ジエンを含有する高分子材料もしくは同使用済み廃材が、より付加価値の高い材料として有効に用いることを目指して、同材料もしくは同使用済み廃材を活用することが好ましい。
【０００８】
本発明のアクリロニトリルとスチレンおよび／または共役ジエンを含有する高分子材料としては、該樹脂中にアクリロニトリル単位を５〜８０モル％、好ましくは１０〜６０モル％、さらに好ましくは２０〜５０モル％含有しているものが望ましい。含有量がこれより少ないと酸処理をした際に水溶性を示し、吸水性樹脂として不適となる。
【０００９】
また、多い場合は、該高分子材料が堅くなり小片に粉砕するのが困難になったり、該材料中のスチレンおよび／または共役ジエン部の含有量が少なくなり親水性イオン基の導入率も低下することから吸水効果（特に電解質水溶液に対して）も低下してしまう。
該高分子材料は、アクリロニトリル以外の構成単位としてスチレンおよび／または共役ジエン（ブタジエン、イソプレン）の少なくとも１種類以上を、２０〜９５モル％、好ましくは４０〜８５モル％、さらに好ましくは５０〜８０モル％含有しているものが望ましい。
これらのスチレンおよび／または共役ジエンの構成単位は、本発明の酸処理を行うことによりイオン性の酸性基が該材料中に導入される所となり、生成する吸水性樹脂の吸水性（特に電解質水溶液に対して）を向上させる上で必要となる。
【００１０】
上記アクリロニトリルやスチレン、共役ジエンが所定量含有されていれば、更に別の構成単位が該樹脂廃材中に含有されていても良い。
これら他の単位としては、無水マレイン酸、無水イタコン酸、α−メチルスチレン、アクリルアミド、メタアクリルアミド、アクリル酸およびアクリル酸エステル（単素数：１〜１０の飽和および不飽和炭化水素）、メタアクリル酸およびメタアクリル酸エステル（単素数：１〜１０の飽和および不飽和炭化水素）、酢酸ビニル、塩化ビニル、エチレン、プロピレン、ブチレン、ビニルピロリドン、ビニルピリジン等を挙げる事が出来る。
【００１１】
上記高分子材料の分子量（Ｍｗ）としては、重量平均分子量（Ｍｗ）が１，０００〜２０，０００，０００、さらには、１０，０００〜１，０００，０００が一般的である。分子量がこれより低いと酸処理した際に水溶性を示す所となり、求める吸水性樹脂を得ることが出来なくなる。分子量がこれより高いと酸処理した際の反応速度が遅くなり実用的ではない。
【００１２】
なお、上記アクリロニトリルとスチレンおよび／または共役ジエンを含有する高分子材料としては、ＡＢＳ樹脂、ＳＡＮ樹脂、ＡＳＡ樹脂、ＡＣＳ樹脂、ＮＢＲゴム等の高分子材料が好適である。これらの材料は、新たに製造されたバージンペレットであっても良いし、樹脂原料や成形品の生産過程での排出品（半端品）や、電気製品や自動車等に使用された筐体や各種部品材料、またはチューブやホース、各種緩衝材からの特定の用途を目的として成形された使用済み廃材であっても良い。排出場所としては、工場や販売店、家庭等からのいずれであっても良いが、家庭等からの一般廃棄物よりは、工場や販売店等から回収されたもの方が比較的組成がそろったものが多いためより望ましい。
【００１３】
また、上記高分子材料は、他の樹脂とのアロイ物であっても良く、顔染料や安定剤、難燃剤、可塑剤、充填剤、その他補助剤等の添加剤を含んでだ廃材であっても良い。または、使用済み廃材とバージン材料との混合物であっても良い。
該高分子材料と混合可能な他の樹脂としては、本発明の酸処理を阻害しない樹脂であることが望ましく、ポリフェニレンエーテル、ポリカーボネート、ポリフェニレンスルフィド、ポリエチレンテレフタレート、ポリブチレンテレフタレート、ポリアミド、ポリエステル等が挙げられる。
【００１４】
なお、これらの樹脂は該高分子材料に対して６０重量％以下に混合される事が望ましい。
これらの樹脂の含有量が多くなると、酸処理反応が阻害される事になる。該高分子材料は、酸処理する前にまず小片にしておく事が望ましい。小片にする方法としては、粉砕機による粉砕とそれにつづく振るい分けを行うことができる。この場合、該材料がゴム成分を含んでいる場合、凍結処理後に粉砕すると好適である。さらには、加熱溶融して微少なビーズ状にペレタイズする方法を行うことが出来る。なお、上記高分子材料の小片のサイズとしては、３．５メッシュ以下にする事が望ましい。同径より大きいサイズとなると、被反応物の表面積が小さくなり酸処理されにくくなるため、反応時間がかかり実用的でないと共に、吸水性樹脂としての性能（吸水性）が大幅に低下することになる。
【００１５】
本発明の高分子材料中に、以下の無機物（カーボンブラック，酸化チタン）が含有されていると、酸処理が促進される（無機顔料周辺が酸処理され易くなる：反応時に同無機顔料が該高分子材料からはずれて酸が同材料表面に浸透し易くなる）ため、吸水性樹脂の吸水効果が向上されるところとなる。このカーボンブラックや酸化チタンは、元々該高分子材料中に含まれているものであっても良いし、または、吸水性樹脂に個別に添加、混合させたものでも良いが、前者の方が生成する吸水性樹脂の性能向上において望ましい。
【００１６】
これらのカーボンブラックや酸化チタンは、プラスチックの着色剤や補強剤、電気伝導性付与剤として一般に用いられているもので良い。該カーボンブラックは、チャンネル法、ファーネス法、サーマル法のいずれの方法によって製造されたものでも良く、それぞれの単独および／または複数の併用で用いても良い。なお平均粒子径としては、０．００５〜１００ｍμで、好ましくは、０．０１〜１０ｍμである。該酸化チタンは、ルチル型、アナターゼ型、超微粒子チタンのいずれのタイプでも良く、それぞれの単独および／または複数の併用で用いても良い。なお平均粒子径としては、０．０１〜５０ｍμで、好ましくは、０．０５〜１０ｍμである。該吸水性樹脂中に含まれる上記カーボンブラックや酸化チタンの含有量は、乾燥重量に対して０．０１〜２０重量％　で、好ましくは、０．０５〜１０重量％である。
【００１７】
本発明では、上記アクリロニトリルとスチレンおよび／または共役ジエンの少なくとも１種類以上を構成ユニットとして含有するポリマーを酸処理することにより吸水性樹脂への転換を行う。すなわち、同酸処理により、該高分子材料中のアクリロニトリルの一部は加水分解され、一方、スチレンや共役ジエンの方にはイオン基が導入されることになる。
【００１８】
本酸処理に使用する酸としては、無機酸が好適である。無機酸の仕込み量としては、該高分子材料の重量に対して１倍〜５００倍、好ましくは１０倍〜２００倍である。無機酸の添加量がこれより少ないと、スチレンや共役ジエンへのイオン基の導入率やアクリロニトリル基の加水分解率が低下する所となり、吸水性樹脂としての特性（吸水効果）が低下することになる。また、これより多いと、過剰分の無機酸を中和することが必要となり、経済的にも、作業的にも不利となる。
同無機酸としては、濃硫酸、無水硫酸、発煙硫酸、クロルスルホン酸等のスルホン化剤や硝酸、発煙硝酸、燐酸、塩化燐、酸化燐等が挙げられる。これらの中では、濃硫酸、無水硫酸、発煙硫酸、クロルスルホン酸が好ましく、特に、７０重量％以上の濃硫酸が好ましい。
【００１９】
また、これらの無機酸はそれぞれ単独で使用しても良いし、２種類以上で併用しても良い。併用する場合は、混合しても良いし、逐次添加しても良い。例えば、該高分子材料を最初濃硫酸で処理した後、次に、無水硫酸を添加することにより、水系で形状安定な吸水性樹脂を得ることが出来る。これは、濃硫酸の処理によりまず該高分子材料中のニトリル部分が主に加水分解され、次に、無水硫酸で処理することによりスチレンや共役ジエン部が強制的にスルホン架橋されることより架橋度の高い吸水性樹脂が得られるためである。
【００２０】
なお、上記酸処理は無機酸中で行っても良いが、有機溶媒を用いた系で行っても良い。使用可能な有機溶媒としては、Ｃ１〜２の脂肪族ハロゲン化炭化水素（好ましくは１，２−ジクロロエタン　、クロロホルム、ジクロロメタン、１，１−ジクロロエタン）、脂肪族環状炭化水素（好ましくは、シクロヘキサン、メチルシクロヘキサン、シクロペンタン）、ニトロメタン、ニトロベンゼン、二酸化イオウ、パラフィン系炭化水素（炭素数：１〜７）、アセトニトリル、二硫化炭素、テトラヒドロフラン、テトラヒドロピラン、１，２−ジメトキシエタン、アセトン、メチルエチルケトン、チオフェン　等が挙げられる。好ましくは、Ｃ１〜２の脂肪族ハロゲン化炭化水素、脂肪族環状炭化水素、ニトロメタン、ニトロベンゼン、二酸化イオウである。これら溶媒はそのもの単体で用いても良いし複数混合して用いても良い。上記溶媒内での混合においては、その混合比率は特に制限は無い。
これら有機溶媒は、該高分子材料重量に対して２００倍未満が好適である。有機溶媒の添加量がこれより多いと、酸処理の反応率が低くなると共に、経済的にも不利となる。
【００２１】
なお、酸処理の際には必要に応じてルイス塩基を用いても良い。ルイス塩基としては、アルキルフォスフェート（トリエチルフォスフェート、トリメチルフォスフェート）、ジオキサン、無水酢酸、酢酸エチル、パルチミン酸エチル、ジエチルエーテル、チオキサン等が挙げられる。なお、上記酸処理に一度使用した無機酸や有機溶媒は、反応終了後回収してそのまま、もしくは抜き取りや蒸留等の方法により回収して再度反応に使用しても良い。
【００２２】
本発明は、前述の高分子材料を以上の酸処理をすることで、スチレンおよび／または共役ジエンユニットには親水性イオン基が導入され、一方、アクリロニトリルユニットが加水反応によりアミド化されることで吸水性性樹脂に転換させるものである。
前記酸処理によりスチレンまたは共役ジエンユニットに導入される親水性イオン基としては、スルホン酸基（−ＳＯ３Ｈ）および／またはその塩、−ＰＯ（ＯＨ）２　および／またはその塩、−ＣＨ２ＰＯ（ＯＨ）２　、−ＣＯＯＨ、−ＣＯＮＨ２および／またはその塩、−ＮＯ２を挙げることが出来る。
【００２３】
イオン基としてスルホン基を導入する場合は、該高分子材料と前述の濃硫酸、無水硫酸、発煙硫酸、クロルスルホン酸等のスルホン化剤と、そのまま、もしくは溶媒中で反応させることで出来る。また、−ＰＯ（０Ｈ）２基を導入するには、溶媒中に三酸化燐を添加し、さらに加水分解することにより可能となる。または、硫酸と硝酸の混合液と反応させることにより該高分子材料に−ＮＯ２基を導入することが出来る。
【００２４】
なお、これらの親水性イオン基の中では、スルホン酸基（−ＳＯ３Ｈ）および／またはその塩が好ましい。これら親水性イオン基は単独でも良いし、２種類以上該高分子材料に導入されていても良い。
ただし、吸水性樹脂としての性能を満足するには、該高分子材料中に含有される同イオン基の量は、全ユニットに対して５〜９５モル％、好ましくは１０〜７０モル％である。これより親水性イオン基の導入率が多くなると、該高分子材料の酸処理物が水溶性を示してしまい吸水性樹脂として使用出来なくなってしまう。一方、これより低いと吸水効果（特に電解質水溶液に対して）が低下してしまう。
【００２５】
上記酸処理は、以下の条件で行うことにより、該高分子材料に所定量の親水性イオン基を導入することが可能となる。酸処理の反応温度は、有機溶媒の使用の有無で大きく異なるが、概ね０〜２００℃、好ましくは３０〜１２０℃である。反応温度が低く過ぎると反応速度が遅くなり実用的でないと共に、良好な性能を有する吸水性樹脂が得られなくなる。また、高くなり過ぎると該高分子材料の分子鎖が切断され易くなり（熱分解による）、水に対して溶解してしまう。反応時間は、反応温度によって大きく異なるが、概ね１分〜４０時間、好ましくは５分〜２時間である。反応時間が短過ぎると反応が充分に進行しない。また、長すぎると生産効率が悪くなる。
【００２６】
本該反応物を洗浄する方法としては、多量の水や塩基性水溶液に反応液をそのまま加えるか、もしくは、同反応系から反応物をまずフィルター等でろ過し、このものを多量の水や塩基性水溶液に投入する等で行う。この時、該高分子材料中のニトリル基は、アミド基（−ＣＯＮＨ２）もしくはカルボキシル基および／またはその塩に転換される。本発明における親水性イオン基として、カルボキシル基またはその塩をも例示することができる。
【００２７】
なお、塩基性水溶液に使用する塩基性物質としては、アルカリ金属（ナトリウム、リチウム、カリウム等）やアルカリ土類金属（マグネシウム、カルシウム等）の酸化物、水酸化物、炭酸塩、酢酸塩、硫酸塩、リン酸塩等の化合物が挙げられる。このような塩基性物質を、遊離の酸型である−ＳＯ３Ｈ、ＰＯ（ＯＨ）２、−ＣＯＯＨまたは−ＣＨ２Ｐ（Ｏ）（ＯＨ）２に接触させるとこれらの酸性基は対応する例えばナトリウム、カリウムまたはカルシウム等の塩に変換される。ただし、該吸水性樹脂の吸収効果（特に電解質水溶液に対して）および、アンモニアガス等の脱臭効果を向上させるためには、中和せずに水洗のみを行うことが望ましい。
【００２８】
以上の様にして得られた反応物はゲル状であり、この後、天日乾燥、加熱、減圧、遠心、プレス等の乾燥を行い求める吸水性樹脂を得ることが出来る。
以上に示した処理方法により、ニトリル基と同加水反応物、および、親水性イオン基を有する吸水性樹脂を得ることが出来る。このものは、未反応のニトリル基を有することにより非水溶性とゲル強度の向上が図られ、また、同ニトリル基の加水反応物と親水性イオン基（特に電解質水溶液に対して）により吸水性が高められることになる。
【００２９】
本発明では、上記の変性高分子を好ましくは、必要要件とするが、これに、単純な吸水性の機能を有する材料を併用することができる。これら材料には、公知の吸水性材料が使用できる。これら材料としては、ポリアクリル酸塩、ポリビニルアルコール、ポリアクリルアミド、ポリオキシエチレン、ポリアミノ酸、ポリ（Ｎ−アルキルビニルアセトアミド）などのゲル架橋物、あるいは、そのユニットを主体とした共重合物のゲル架橋物、さらには、デンプン、セルロースなどの多糖類などを含めた親水性高分子と架橋、グラフトさせた改質物などがある。
【００３０】
本発明においては、吸水速度を向上させるため等を目的として、界面活性剤が用いられる。本発明に用いられる界面活性剤は、アニオン系界面活性剤、カチオン系界面活性剤、非イオン系界面活性剤、両性イオン系界面活性剤が適宜使用できる。アニオン系界面活性剤としては、脂肪酸塩、高級アルコール硫酸エステル塩、液体脂肪油硫酸エステル塩、脂肪族アミンおよび脂肪族アマイドの硫酸塩、脂肪アルコールリン酸エステル塩、二塩基性脂肪酸エステルのスルホン塩、脂肪酸アミドスルホン酸塩、ホルマリン縮合のナフタリンスルホン酸塩などが挙げられる。カチオン系界面活性剤としては、脂肪族アミン塩、第四級アンモニウム塩、アルキルピリジニウム塩などが挙げられる。非イオン系界面活性剤としては、ポリオキシエチレンアルキルエーテル、ポリオキシエチレンアルキルフェノールエーテル、ポリオキシエチレンアルキルエステル、ソルビタンアルキルエステル、ポリオキシエチレンソルビタンアルキルエステルなどが挙げられる。
【００３１】
本発明においては、上記界面活性剤において、好ましくは、アニオン系界面活性剤および／または非イオン系界面活性剤が用いられる。これにより、吸水性樹脂に形成されたイオン基、特に、酸基と界面活性剤の有機性カチオンの塩形成による該イオン基の疎水化を防止し、該吸水性樹脂の吸水性の低下を防止することができる。
【００３２】
本発明においては、上記イオン基を、例えば、銀、銅、亜鉛を主体にしたカチオンで中和して塩にすることで抗菌材料に転換させることができる。かかる金属処理には、当該金属単体を使用してもよいが、かかる金属を含む化合物を使用してもよい。これにより、吸水・乾燥の繰り返しに伴う、微生物等の付着繁殖を防止することができる。この効果を得るには、既存の抗菌剤を使用してこれを吸水体に配合することもできる。抗菌剤は無機系抗菌材料であってもよいし、有機系抗菌材料であってもよい。無機系抗菌材料としては、次亜塩素ナトリウムで代表される塩素化合物，過酸化水素で代表される過酸化物、硼酸、硼酸ナトリウムで代表される硼酸化合物、硫酸銅で代表される銅化合物、硫酸亜鉛、塩化亜鉛で代表される亜鉛化合物、硫黄、多硫化石灰、水和硫黄で代表される硫黄系物、酸化カルシウムで代表されるカルシウム化合物、チオスルファイト銀錯塩、硝酸銀、塩化銀、臭化銀で代表される銀化合物、その他、沃素、シリコフルオリドナトリウムなどが挙げられる。
有機系天然物抽出系抗菌材料としては、ヒノキチオール、孟宗竹エキス、クレオソート油、などが挙げられる。
【００３３】
有機系脂肪族化合物抗菌材料としては、トリブチルスズオキシドで代表される有機錫化合物、ナフテン酸銅で代表されるシクロペンタン誘導体、臭化メチルで代表されるハロゲン化合物、エチルアルコール、イソプピルアルコールで代表される一価アルコール化合物、２−ブロム−２−ニトロ−１，３−プロパンジオールで代表される二価アルコール化合物、ホルムアルデヒド、グルタルアルデヒドで代表される飽和アルデヒド、ソルビン酸、ソルビン酸カリウムで代表されるカルボン酸化合物、エチレンオキシド、プロピオンオキシドで代表されるエーテル化合物、ベータオキシプロピオラクトンで代表されるラクトン化合物、３トリメトキシシリルプロピルジメチルオクタデシルアンモニウムクロライドで代表される第４級アンモニウム塩化合物、ジ（オクチルアミノエチル）グリシン塩酸塩で代表されるアミノ酸誘導体、ラウリル硫酸ナトリウムで代表されるスルホン酸化合物、酢酸ビスデカリニウムで代表されるヒドロキサム酸化合物、塩素化イソシアヌール酸で代表されるシアヌール酸化合物、イソシアン酸メチルで代表されるシアン酸化合物、ビス（トリクロルメチル）スルホンで代表されるスルホン化合物、ポリヘキサメチレンビグアニジン塩酸塩で代表されるグアニジン化合物、１，３−ジクロロ−５，５−ジメチルヒダントインで代表されるヒダントイン化合物、５−オキシ−３，４−ジクロロ−１，２−ジチオールで代表されるジチオール化合物、メチルアルシン酸鉄で代表されるアルシン化合物、アルミニウムトリス（エチルホスフェート）で代表される燐酸エステル化合物、チオカルバミド化合物、などが挙げられる。
【００３４】
有機系芳香族化合物抗菌材料としては、ビス（４−ニトロフェニル）カーボネートで代表されるカーボネート化合物、塩化ベンザルコニウム、塩化ベンゼトニウムで代表される第４級アンモニウム塩化合物、２，６−ジクロロ−４−ニトロアニリンで代表されるモノアミン化合物、ニトロエチルベンジルエチレンジアミンカリウムで代表されるジアミン化合物、Ｎ−ニトロソ−Ｎ−シクロヘキシルヒドロキシルアミンアルミニウムで代表されるヒドロキシルアミン化合物、ジヒドロメチルオキサチンカルボキサニリドジオキシドで代表されるアニリド化合物、２−（４−チアゾリル）ベンズイミダゾールで代表されるイミダゾール化合物、５−メチル−１，２，４−トリアゾロ−３，４−ベンゾチアゾールで代表されるベンゾチアゾール化合物、２，４−ジクロロ−６−クロルアニリノ−１，３，５−トリアジンで代表されるトリアジン化合物、塩酸クロルヘキシジン、グルコン酸クロルヘキシジンで代表されるグアニジン化合物、セチルピリジニウムクロライドで代表されるピリジン化合物、ジメチルピラゾリルヒドロキシフェニルピリミジンで代表されるピリミジン化合物、２，２’−メチレンビス−３，４，６−トリクロルフェノールで代表されるハロゲノベンゼン化合物、ヒドロキシノニルベンゼンスルホン酸銅で代表されるベンゼンスルホン酸化合物、安息香酸で代表されるベンゼンカルボン酸化合物、チメロサールで代表されるメルカプトカルボン酸化合物、オキシ安息香酸エチルで代表されるヒドロキシカルボン酸化合物、フェノール、クレゾールで代表される一価フェノール化合物、レゾルシノールで代表される二価フェノール化合物、フェノキシエタノールで代表されるフェノキシエーテル化合物、ペンタクロルフェニルラウレートで代表されるフェノールエステル化合物、トリフェニルスズオキサイドで代表されるフェニル化合物、ジフェニールで代表されるビフェニル化合物、ベータナフトールで代表される一価ナフトール、モノクロルナフタリンで代表されるナフタリン化合物、ドデシルイソキノリニウムブロマイドで代表されるイソキノリン化合物、その他、ニトリル化合物、イソチアゾール化合物、チアジアゾール化合物、ハロゲノフェノール化合物、ピロール化合物、キノン化合物、キノリン化合物、有機燐酸エステル化合物、などが挙げられる。
【００３５】
本発明の水透過性袋状体２の素材としては、天然繊維、無機繊維あるいは合成繊維の布が用いられる。天然繊維としては、棉、麻、絹、などを例示できる。無機繊維としては、ガラス繊維、炭素繊維、ステンレス繊維等が挙げられる。合成繊維としては、ポリアミド、ポリイミド、ポリエステル、ポリエチレン、ポリプロピレンなどが例示できる。これら繊維を単独あるいは混合して布に編み上げたものが好ましい。しかし、場合によっては、不織布であってもよい。また、場合によっては、フィルム状体の表裏を貫通する細孔を形成したものであってもよい。
本発明においては、上下一対の上記の水透過性袋状体２に、前記吸水性材料３を挟んだ状態で、上下より縫い合わせることができる。これにより、前記吸水性材料３の側方への移動を阻止することができ、吸水と乾燥の繰り返しに伴う本発明の屋根被覆具の変形を防止することができる。
【００３６】
本発明の可とう性網状体４の素材としては、上記の水透過性袋状体２の素材と同様のものが使用できる。これらとしては、天然繊維、無機繊維あるいは合成繊維の布帛が用いられる。天然繊維としては、棉、麻、絹、などを例示できる。無機繊維としてはガラス繊維、炭素繊維、ステンレス繊維が例示される。合成繊維としては、ポリアミド、ポリイミド、ポリエステル、ポリエチレン、ポリプロピレンなどが例示できる。これら繊維を単独あるいは混合して布に編み上げたものが好ましい。しかし、場合によっては、不織布あるいは紙であってもよい。また、場合によっては、フィルム状体の表裏を貫通する細孔を形成したものであってもよい。この場合、上記可とう性網状体は、上記水透過性袋状体に比較して、貫通孔の占有率は、高いことが好ましく、これにより、前記吸水性の変性高分子を前記可とう性網状体に、付着あるいは含浸させることにより、前記吸水性の変性高分子を前記可とう性網状体に、固定することができる。これにより、前記吸水体を吸水使用し、乾燥する繰り返しによる型崩れ、すなわち、前記繰り返しによる前記吸水体内部における、前記吸水性の変性高分子の偏りを防止することができ、繰り返し使用の回数を高めることができる。
【００３７】
本発明の可とう性網状体に前記吸水性の変性高分子を付着あるいは含浸させることにより固定する方法としては、前記可とう性網状体に、吸水膨潤状態の前記吸水性の変性高分子の水分散系である懸濁液またはエマルジョンを塗布乾燥することができる。また、前記方法としては、前記可とう性網状体に、非膨潤状態の前記吸水性の変性高分子の有機液体（例えばベンゼン、キシレン、ジメチルホルムアミド等）への分散系を塗布乾燥することができる。これにより、塗布乾燥の操作の簡便化ならびに使用エネルギー削減を行なうことができる。また、前記可とう性網状体に、水あるいは有機液体を含ませ、乾燥状態の前記吸水性の変性高分子を付着させ乾燥させることができる。さらに、前記方法により、可とう性網状体に前記吸水性の変性高分子を付着あるいは含浸させることにより固定したシート状体は、静圧プレス、あるいは、ローラーにより、圧縮操作を行なうことができる。この場合、室温において行なうこともできるが、室温以上の加熱状態において行なうことが、より有効である。
【００３８】
上記のように構成される本発明の屋根被覆具は、降雨により吸水して雨水を多量に保持でき、強い日照により、前記雨水を蒸発させ、家屋などの建築物の内部の気温上昇を防止する。そして、吸水と乾燥のサイクル繰り返す。これにより、日照の強い地域での冷房に伴うエネルギー消費を削減することができる。また雨水が少ない乾期または日照が長期間続く場合には、屋根被覆具に水を例えば散水するなどの手段により吸水体、特に吸水性材料に供給する水補給装置を併設してもよい。かかる水補給装置としては、例えば穴を多数設けた金属製もしくは合成樹脂製の配水管であってよい。
【００３９】
【発明の効果】
以上、説明したように、本発明に係る屋根被覆具は、吸水性高分子を好ましくは水透過性袋状体内に存在せしめ、さらに、上記吸水性高分子は、好ましくはアクリロニトリルとスチレンおよび／または共役ジエンを含有する高分子材料を酸処理して得られ、吸水によりゲル状態を呈する変性高分子を含有することができるものである。したがって、本発明に係る屋根被覆具によれば、建築物の内部の気温上昇を防止することができるとともに、上記吸水性高分子を、使用済み高分子で作製することにより、地球資源の有効活用に資することができる。
【図面の簡単な説明】
【図１】本発明を適用した建築物の内部の気温上昇を防止する屋根被覆具の概観図を示す。
【符号の説明】
１　　　屋根被覆具
２　　　水透過性袋状体
３　　　吸水性材料
４　　　可とう性網状体
【図１】
2004027662.tif 000002